(57)【特許請求の範囲】
【請求項１】
ダムや貯水池等の水面に浮設することにより水の自然蒸発を防止するために使用する水蒸発防止用シートであって、多孔質延伸ポリテトラフルオロエチレンシートよりなる表皮層と、それ自体通気性を有する発泡シート若しくは多数の貫通孔が設けられたことにより通気性を有するに至った発泡シートよりなる浮遊層とがフレームボンディング加工により融着して積層固定された構造からなることを特徴とする水蒸発防止用シート。
【請求項２】
前記発泡シートとしてポリオレフィンフォームシートを用いることを特徴とする請求項１に記載の水蒸発防止用シート。
【請求項３】
前記水蒸発防止用シートに、該シートの移動を防止する固定手段を設けてなる請求項１または２に記載の水蒸発防止用シート。
【発明の詳細な説明】
【０００１】
【発明が属する技術分野】
本発明は、例えばダムや貯水池等に溜めた潅漑用水や飲料水が自然蒸発するのを防ぐ水蒸発防止用シートに関する。
【０００２】
【従来の技術】
上記のような貯水池、特に南方の島々の貯水池では、水面からの蒸発による逸水を少しでも防止したいという要望がある。その対策として従来貯水池の水面上に水蒸発防止用シートを張ることが提案されている。
【０００３】
例えば、特開昭５０−９７１３０号公報は、耐劣化性、耐候性、耐熱性等いわゆる耐久性を有するシート幕の裏面に浮性骨杆を縦横に又は縦若しくは横方向に適当な間隔をおいて取付けるか、又は、合成樹脂発泡体等の比重の軽い材質を裏面全体に張設することにより、該シート幕を開張して水面を覆うようにして浮設することを提案している。該シート幕には耐劣化性、耐候性、耐熱性等の条件に適する強力なものが好適な性状である旨が開示されており、その具体的な素材の種類については言及していない。また、該発明は太陽熱や風力による自然蒸発を最小限に食い止めることに主眼を置いており、水中生態系に対する影響についてはまったく言及していない。
【０００４】
また、特開平４−１３１４１７号公報は、上記のような水蒸発防止用シートとして発泡ポリエチレンなどのシートを用いて水面を被覆することを提案している。該発明は、具体的なシート幕材として発泡ポリエチレンを挙げ、発泡ポリエチレンが、自体軽量で水に浮くこと、変質しにくく半永久的な耐久性があること、水・空気を通さないこと、柔軟で取扱いやすいこと、などの利点があるため水蒸発防止シートとして用いるのに好適であることを強調している。すなわち、発泡ポリエチレンに代表される発泡シート材をそのまま水蒸発防止用シートとして用いることを提案しており、このような水蒸発防止シートはそれ自体軽量柔軟であるため、シート幕展張の際の取扱いが容易である効果を強調している。
【０００５】
【発明が解決しようとする課題】
ところで、これらの先行技術においていまだ解決されていない技術的課題は以下の通りである。例えば、発泡ポリエチレンに代表される通常の発泡材料の紫外線耐久性や耐候性は、長期間の屋外使用に耐えるほどに良好とはいえないのが実状である。このため、シート幕自体の耐久性をいかにして向上するかが水蒸発防止シートにおいて解決されるべき技術的課題となっていた。また、発泡ポリエチレンをはじめとする発泡シート材の多くは一方の面から他方の面に到る連続孔を有していないので、これらを水蒸発防止シートとして用いると、水蒸発が有効に遮断されるものの水中への酸素供給も遮断されることとなっていた（前記特開平４−１３１４１７号公報明細書にも発泡ポリエチレンシートは水、空気を通さない旨の記載がある。）。その結果、魚類や微生物などの水中生物や植物の生存を困難にするなど、水中の生態系に悪影響を及ぼすという問題が新たに発生していた。
【０００６】
本発明は、このような浮材として用いられる発泡シート材の対紫外線耐久性の改善と水蒸発防止シートの通気性の確保という従来技術が有する前記課題を解決したものである。すなわち、本発明は、水蒸発を有効に防止するとともに、水中生態系への影響を最小限に留めるため、同時に通気性のある水蒸発防止シートを提供するものであり、また、浮材として用いられる発泡シート材の対紫外線耐久性を改善した水蒸発防止シートを提供するものである。
【０００７】
【課題を解決するための手段】
本発明は、水蒸発防止シートの耐久性の向上と通気性の確保という、従来技術における２つの技術的課題を同時に解決するものである。すなわち、本発明は、このような技術課題を解決するために、以下に説明するように、発泡シート材の大気側表面に表皮層として多孔質フッ素樹脂フイルムを積層固定することにより発泡シート材を紫外線から保護してその耐候性を向上したものであり、同時に表皮層における通気性を確保したものである。一方、浮材として作用する浮遊層に、それ自身通気性のある発泡シート材を使用するか若しくは多数の微小貫通孔を設けた発泡シート材を使用することにより浮遊層の通気性も確保したものである。かくして、本発明により耐候性が改善され通気性が確保された水蒸発防止シートが提供される。本発明の水蒸発防止シートが貯水池等に適用されることにより、水蒸気透過と空気透過のバランス下において水中の生態系の保護・維持を図りつつ、水蒸発による水資源の逸散が実質的に低減される。
【０００８】
いま少し具体的に述べると、本発明の水蒸発防止用シートは、通気性と撥水性と耐候性とを兼ね備えた多孔質フッ素樹脂シートを表皮層として、浮遊層である発泡シート材の大気面側に接着、融着などの手段により積層固定したものであり、その発泡シート材としてそれ自身通気性のあるものを使用するか、若しくは、非通気性の発泡シート材であっても微小貫通孔を多数設けることにより通気性を持たせたものを使用したものである。
【０００９】
本発明においては、上記表皮層に用いる多孔質フッ素樹脂シートとして延伸ポリテトラフルオロエチレン（ｅＰＴＦＥ。なお単にＰＴＦＥというときはポリテトラフルオロエチレンを意味するものとする。）シートが最も好適なものとして用いられる。また、上記浮遊層に用いる発泡シート材は、水と反応（例えば、膨潤）せず、かさ密度が１以下（すなわち、水面に浮く）ものであればその材質を特に指定するものではないが、ポリエチレン、ポリプロピレン、ポリブテンなどのポリオレフィン、ポリ酢酸ビニル、ポリアクリル酸エチルなどのポリエステル、ポリアクリル酸、ポリウレタン、ポリエーテル、 メラミンなどいずれかの単一重合体の樹脂からなる発泡シート又はこれら樹脂を構成する単量体と他の単量体との２種又は数種の組合わせからなる共重合体の樹脂からなる発泡シートがその代表的なものとして用いられる。本発明における上記浮遊層を構成する発泡シートはそれ自身貫通孔を有し通気性のあるものが最も好適であるが、それ自身非通気性であっても機械的に微細通気孔を設けられて通気性を有するに至ったものであってもよい。
【００１０】
【作用】
発泡シート等よりなる浮遊層の表面にフッ素樹脂層等よりなる表皮層を積層することにより発泡シート材の耐久性を改善することができる。これは、フッ素樹脂の紫外線遮蔽効果が発泡シートの紫外線劣化を著しく低減させるためである。特に、ｅＰＴＦＥは後述するような独特な微細繊維質の構造体であり、その表面積が非常に大きいため、紫外線を含む光線を全反射させる効果が大きく、その結果、下層の発泡シート材を紫外線から保護する効果が特に大きくなる。また本発明は、貯水池等の水面に張設することにより水蒸発の抵抗となって水の蒸発による逸散を極力防止する一方で通気性を有することにより水中への酸素の拡散を確保することにより、水中生態系への影響を極力低減できる。このような機能を付与するため、浮遊層の発泡シート材の耐久性を向上するためにその表皮層としてフッ素樹脂シートを積層するとよいとするものであるが、そのフッ素樹脂シートとして多孔質フッ素樹脂シートを使用し、かつ、浮遊層たる発泡シート材にも通気性のあるものを選択して使用することにより、若しくは、発泡シート材に微細な貫通孔を機械的に多数設けることにより、水蒸発防止シート全体の通気性が確保される。
【００１１】
【発明の実施の形態】
以下、本発明による水蒸発防止用シートを図に示す実施形態に基づいて具体的に説明する。図１は本発明による水蒸発防止用シートを貯水池に設置した状態の縦断面図、図２は水蒸発防止用シートの一部の拡大断面図である。
【００１２】
図において、１は貯水池Ａの水面上に設置した水蒸発防止用シートで、該シート１は大気側に位置する表皮層１ａと水側に位置する浮遊層１ｂとよりなる。表皮層１ａは、紫外線遮蔽効果を有する耐候性に優れた多孔質シート状素材であるｅＰＴＦＥフィルムが最も好適である。ｅＰＴＦＥフィルムは耐候性、紫外線遮蔽性、耐寒性、耐水性、柔軟性に優れており、しかも軽量で、接着、融着等による発泡シート材との積層加工も容易にできるため、最も好ましい素材である。
【００１３】
上記ｅＰＴＦＥフィルムは、例えば特公昭５３−３９７１９号、特公昭５１−１８９９１号等に記載される製法により製造され、その微細構造も該製法とともに公知である。具体的には、該ｅＰＴＦＥフィルムは、基本的にＰＴＦＥファインパウダーと石油ナフサ等の潤滑助剤の混合物からなるペースト成形体をダイを経て押し出した後、得られたテープ状押出物を、加熱することによって潤滑助剤を蒸発除去した後、ＰＴＦＥの融点以下の高温で１軸若しくは２軸方向以上に延伸することにより製造される。また、延伸により発生した微細構造を固定し、寸法安定性を向上するために、延伸後延伸状態を固定したままＰＴＦＥの融点以上の温度に加熱してから冷却する焼成処理がなされることもある。しかし、本発明におけるｅＰＴＦＥフィルムにあっては、最後の焼成処理は必ずしも必須の処理ではない。
【００１４】
このようにして製造されるｅＰＴＦＥフィルムは、純白色でマシュマロのような感触があるきわめて柔軟な感触のフィルムである。このフィルムを電子顕微鏡で観察すると、その表面及び内部ともフィブリル（小繊維）とそれらを繋ぐノード（結節）から形成されとり、独特の繊維質の多孔質体構造からなることがわかる。ｅＰＴＦＥは、これらフィブリルとノードとによって仕切られた「孔」と称する空間が構造内部に存在し、それらの空間（空孔）はフィルムの表面から裏面まで連続しているために通気性を有することになる。なお、このフィブリル／ノード構造は延伸方向及び延伸倍率によってその構造形態は変化する。例えば、１軸方向に延伸すると、フィブリルは１方向に配向したすだれ状になり、それらフィブリルを繋ぐノードは延伸方向に直角に細長い島状のものとして観察される。一方、２軸方向に延伸すると、フィブリルは放射状に広がり、それらを繋ぐノードは島状というよりむしろ細かい粒子状のものとして観察される。また、延倍率を大きくすると、フィブリルは長くなり、相対的にノード形状は小さくなり、究極的にはフィブリルのみからなるいわゆるノードレス構造になる。ｅＰＴＦＥフィルムのかさ密度は純粋なＰＴＦＥ充実体の密度より小さく、空孔率にもよるが、多くは水の密度より小さい。従って、ｅＰＴＦＥフィルムを本発明の水蒸発防止シートとして用いた場合、浮遊層の浮力を損なうことがないという利点を有する。
【００１５】
上記ｅＰＴＦＥは純粋なＰＴＦＥからなり、その構造を特徴づけているフィブリルもノードもいずれもＰＴＦＥである。ＰＴＦＥは化学的に極めて安定な樹脂であり、耐候性、耐紫外線性、耐熱性、耐寒性、耐水性等に優れた材料として周知である。したがって、ｅＰＴＦＥは本質的にＰＴＦＥそのものであり、その優れた化学的安定性を備えており、空気によって酸化されることもなく、紫外線に対しても耐久性がある。また、ＰＴＦＥは自然界では合成されないためバクテリアによる侵食も受けない。
【００１６】
しかも、ｅＰＥＦＥは、際だった純白色を呈しており、紫外線に対して優れた遮蔽効果を有する。これは、ｅＰＴＦＥの微細多孔質構造に由来する全反射現象によるものと考えられる。一方、ＰＴＦＥ充実体フィルムは透明かスリガラス様の乳白色を呈するので紫外線を透過しやすく、そのために紫外線遮蔽効果においてｅＰＴＦＥフィルムに比べて劣る。
【００１７】
また、ＰＴＦＥは、他の物質との親和性がなく、一般に接着しにくい材料と考えられているが、ｅＰＴＦＥは多孔質構造であるためにいわゆるアンカー効果によって接着、融着等が容易である。
【００１８】
また、ｅＰＴＦＥフィルムはマシュマロのような感触があり、接触する他の物体の形状にいかようにも沿わせることができる可塑的性質が強い。ＰＴＦＥは一般に剛直なポリマーとされているが、ｅＰＴＦＥの柔軟な性質はその独特な繊維質構造によるものと考えられている。従って、ｅＰＴＦＥフィルムと発泡シート材と積層しても、発泡シートの伸縮に対しても容易に追随することができ、カーリングを生じにくい性質を有している。もっとも、その繊維質構造はすべてのノードがフィブリルによって結合された一体構造からなる網目構造であるため、変形に対してきわめて穏やかな弾性回復力も有しており、そのことが適度な積層加工しやすさの原因にもなっている。
【００１９】
本発明における表皮層１ａの厚みは３〜３００μｍの範囲にあることが望ましい。これは、表皮層にｅＰＴＦＥフィルムを使用した場合を基準として定めたものであるが、水蒸発防止シートとしての生産性とのコストバランス、及び、紫外線遮蔽性、耐久性等の実効果を考慮すると、より好ましくは１０〜１５０μｍ、さらに好ましくは２０〜１００μｍの範囲の厚みが望ましい。なお、この厚みは、特にｅＰＴＦＥフィルムの場合について定義すると、ダイヤルゲージで測定した平均厚み（テクノロック社製１／１０００ｍｍダイヤルシックネスゲージを用い、本体バネ荷重以外の荷重をかけない状態で測定した場合）をいう。厚みが３μｍ未満のときは、充分な機械的強度や耐久性が得られず、しかも積層加工も困難になる。逆に、３００μｍを越えると、生産性が悪く、材料費も高くなるためコスト面で妥当とは言えなくなる。
【００２０】
なお、外観上及び美観上の要求から蒸発防止用シートに着色が必要な場合は、表皮層１ａに着色したシートを用いればよい。その表皮層１ａに用いるｅＰＴＦＥを着色する方法としては、ｅＰＴＦＥ製造のＰＴＦＥファインパウダーへの助剤混合時に予め顔料を混入しておきｅＰＴＦＥの空孔に顔料を埋没させる方法、フィルムを形成した後に溶剤系の顔料を塗布することによって溶剤の浸透を利用してｅＰＴＦＥの空孔に顔料を埋没させる方法、フィルムを形成後にそのフィルムを顔料浴にディップし顔料をフィルムの空孔に埋没させる方法等が挙げられる。
【００２１】
表皮層１ａの色調は、美的若しくは環境雰囲気の観点から適宜選択すればよいが、一般に黒色等の濃い色よりも白色等の明るい色の方が太陽光や紫外線をよく反射し、蒸発防止用シートの表面温度も夏季でも比較的低く保つことができるため浮遊層１ｂの熱劣化を軽減することができるので好ましいと考えられる。表皮層１ａとしてｅＰＴＦＥフィルムを無着色で使用すると、このフィルムは真白色であるため太陽光や紫外線をよく反射し、夏季でも蒸発防止用シートの表面温度を６０℃前後に押さえ、水蒸発を有効に押さえて発泡シート材の劣化を防止することができる。
【００２２】
次に、浮遊層１ｂとしては水に浮く発泡シート材であれば適宜使用できるが、ポリエチレン、ポリプロピレン、ポリブテン、ポリ酢酸ビニル、ポリアクリル酸エチル、ポリアクリル酸、ポリウレタン又はメラミンなどの単一重合体からなる樹脂又はこれらの樹脂を構成する単量体と他の単量体からなる共重合体からなる発泡シートがその例として挙げられる。なかでも、ポリエチレンやポリプロピレンなどポリオレフィンのフォームシートが耐水性に優れ、コストが安価であることから、最も好ましいものである。
【００２３】
浮遊層１ｂの厚みは、ポリエチレンフォームシートを例にとると、１〜５０ｍｍの範囲のものが好ましい。加工性、コスト等を考慮すると、２〜１０ｍｍのものが好ましい。１ｍｍ未満であると浮力及び機械強度的に不十分であり、逆に５０ｍｍを越えると可撓性、可搬性に劣り、コスト及び重量が大きくなるので好ましくない。
【００２４】
ポリエチレンフォームシートの発泡倍率は特に制限されるものではないが、５〜５０倍、更には１０〜４０倍のものが必要な浮力の面から適切である。発泡倍率が小さすぎると固くなり、巻き取りが困難になって連続的な積層加工が難しくなる。発泡倍率が大きくなると製造が困難になるほか、機械的強度が不足して取扱いが困難になる。これらを考慮するとポリエチレンフォームシートの発泡倍率は１０〜４０倍のものが好ましいということになる。
【００２５】
ところで、水蒸発防止シートの水中の生態系への影響を極力低減するという本発明の目的からすると、浮遊層１ｂの発泡シート材自体に通気性があることが望ましいが、発泡シート材は、通常、独立気泡若しくは片面側開口気泡からなるから非通気性であることが多い。そのような場合、本発明においては浮遊層１ｂに通気性を付与するために通気孔が設けられる。すなわち、通気孔部分で空気透過を可能とする意図にたつ。かくして水中に酸素供給が可能になる結果、魚類、微生物等の生存が可能となる。なお、通気孔は表皮層１ａで塞がれるが、表皮層１ａは通気性のある樹脂フィルム、特にｅＰＴＦＥフィルムを用いると、通気孔部分での酸素透過は維持されることになる。
【００２６】
発泡シートに設ける通気孔のシート面に対する開孔率は、蒸発防止用シートの使用環境により適宜選択すればよいが、現実的には８０％以下、更には５０％以下、更に好ましくは３０％以下であることが望ましい。開孔率が８０％を越えると機械的強度が不十分となり、取扱いや施工が難しくなるとともに、水蒸気の透過も大きくなって本発明の目的を達成できないことととなる。要するに開孔率は水中生態系への影響がない範囲で、表皮層と浮遊層の水蒸気透過速度と空気透過速度のバランスに立って、水蒸気透過を有効に低減できる範囲で決定されることになる。表皮層や浮遊層の厚さも、結局は、開孔率の決定と同様の観点に立って決定されることとなる。
【００２７】
表皮層１ａと浮遊層１ｂの積層は、表皮層１ａと浮遊層１ｂを完全に一体化できる方法であれば接着加工であれ、融着加工であれ適宜使用できるが、蒸発防止用シートが水上に浮かべられ、自然環境に暴露された極めて厳しい環境で使用されることから、接着剤を使用しない融着加工が好ましい。発泡シートはフレームボンディング加工が適用できるため、融着加工が容易である。また、表皮層１ａとして多孔質ｅＰＴＦＥフィルムを使用するので、発泡シート材とのフレームボンディング加工が容易にできる利点がある。
【００２８】
このように、一般にフッ素樹脂、特にＰＴＦＥ樹脂は、耐候性、耐紫外線性、耐熱性、耐寒性、耐水性等に優れた素材である反面、接着又は融着加工が非常に困難であることが知られているが、多孔質ｅＰＴＦＥフィルムであれば、その多孔質構造を利用したアンカー効果により接着加工、融着加工が可能であることはよく知られている通りである。
【００２９】
ポリエチレンフォームシートとｅＰＴＦＥフィルムをフレームボンディング加工で融着する場合を例に挙げると、ポリエチレンフォームシートを炎で炙った直後に、このポリエチレンフォームシートの炎で炙った面とｅＰＴＦＥフィルムを圧着することにより、炎で溶けたポリエチレン樹脂がｅＰＴＦＥフィルムの微細孔内に入り込み、ポリエチレン樹脂の一部がｅＰＴＦＥの構造内に浸透した状態で固化する、いわゆるアンカー効果によって、強固にかつ長期間安定に密着接合した状態が維持されることになる。
【００３０】
次に、本発明に係る水蒸発防止シートの具体的な使用形態若しくは使用方法の例を述べる。上記表皮層１ａと浮遊層１ｂとからなる水蒸発防止用シート１全体の平面形状や大きさ等は適宜であるが、例えば上記水蒸発防止用シート１を予め所定の大きさの方形状に形成して貯水池の水面上に縦横に並べて設置する。あるいは上記水蒸発防止用シート１を予め所定の幅（例えば１〜１０ｍ程度）の長尺帯状に形成して、これを貯水池の長さ寸法等に合せて所定の長さに切断し、これを幅方向に複数枚並べて設置して貯水池の略全面を覆うようにすればよい。
【００３１】
表皮層１ａと浮遊層１ｂとを一体的に接合してなる水蒸発防止用シート１を、図１及び図２に示すように貯水池Ａの水面上に設置することで、主として発泡シート材よりなる浮遊層１ｂの浮力によって水蒸発防止用シート１が常時水面上に浮いた状態で該水面を覆い、該水面からの蒸発を低減することができる。また、浮遊層１ｂの上面に耐候性を有する表皮層１ａを設けたことで、該表皮層１ａはもとより浮遊層１ｂが太陽からの紫外線等で劣化・損傷するのが防止される。特に上記実施形態のように表皮層１ａとしてｅＰＴＦＥフィルムを用いた場合は、前述のように耐候性はもとより紫外線遮蔽性、耐熱性、耐寒性、耐水性、柔軟性等の種々の優れた特性を有するため、設置する地域の天候や気温等の如何に拘らず耐久性のよい水蒸発防止用シートを提供する。
【００３２】
なお、上記のようにして貯水池の水面上に設置した水蒸発防止用シート１は、風や波で移動しないように適宜固定手段を設けるのが望ましい。図１および図２はその固定手段として、コンクリートブロック等の重錘２を用いたもので、その重錘２を貯水池Ａの底部の所望の位置に沈め、その重錘２と水蒸発防止用シート１とをワイヤロープ等の索条３で連結した構成である。
【００３３】
その索条３の下端は、図３に示すように重錘２に埋め込んだ逆Ｕ字状の係止杆２ａに連結され、索条３の上端は止め具４を介して水蒸発防止用シート１に固定されている。その止め具４は図１ないし図３においては上部にフランジ部４ａを有する鋲形に形成して軸部４ｂを水蒸発防止用シート１に突き刺し、その軸部４ｂに形成した係止孔４ｃに索条３を挿通して連結した構成である。４ｄは軸部４ｂに形成した抜け止め用の凹凸状である。
【００３４】
上記の止め具４の形状等は適宜変更可能であり、例えば図４に示すようにフランジ部４ａに肉抜き孔４ｅを形成してもよい。また例えば図５に示すように、上記と略同様に構成した止め具４と共に、一端にフランジ部５ａ、他端に索条３の係止孔５ｂを有するアイナット状の受け具５を用いてもよい。その受け具５は、上部に止め具４の受孔５ｃが形成され、その受孔５ｃに止め具４の軸部４ｂを差し込むことによってフランジ４ａ・５ａ間に水蒸発防止用シート１を挟持させる構成である。
【００３５】
さらに例えば図６に示すように止め具４の軸部４ｂに雄ねじ４ｆを形成してフランジ６ａ付の筒状のナット６にねじ込むことによって両フランジ４ａ・６ａ間に水蒸発防止用シート１を挟持させると共に、上記ナット６の下端にアイボルト７をねじ込み、そのアイボルト７の係止孔７ａに前記の索条３を連結することもできる。
【００３６】
また水蒸発防止用シート１を現地に搬送する場合には、例えば前記の方形のシートにあっては複数枚積み重ねた状態で搬送すればよく、また長尺帯状に形成したシートにあっては、例えばロール状に巻き取った状態で現地に搬入し、そのロール状に巻き取ったシート１の一端側を水面上に順次繰り出しながら設置することができる。
【００３７】
さらに水蒸発防止用シート１を貯水池の水面上を移動させるに当たって、該貯水池の面積が大きくて陸上からの設置が困難な場合には、例えば図７に示すようにボートＢ等で曳航して設置すればよい。図中、８は曳航用のロープ、９はそのロープ８を水蒸発防止用シート１に連結するためのブラケットで、該ブラケット９は図８に示すように上下一対の添板９１・９２間に水蒸発防止用シート１を挟んでフランジ付のボルト９３・ナット９４で締付け固定した構成である。
【００３８】
また上記のようにして貯水池の水面上に配置した水蒸発防止用シート１は、その隣り合うシート間に隙間が生じたり、互いに重なり合ったりしないように適宜の連結手段で互いに連結固定するのが望ましい。その連結手段は適宜であるが、例えば図９および図１０に示すような、かすがい１０等を用いると、シート１に突き刺すだけで容易に連結することができる。
【００３９】
〔実施例１〕
本発明による水蒸発防止用シートの浮遊層１ｂとして古河電気工業株式会社製の独立気泡性ポリエチレンフォームシート（３０倍発泡品、厚み１０ｍｍ、クリーム色）を使用した。また表皮層１ａとしては、未着色で白色のｅＰＴＦＥフィルム（厚み６０μｍ、最大孔径０．２μｍ）を使用した。
【００４０】
本発明の水蒸発防止用シートを得るために、上記浮遊層１ｂを構成するポリエチレンフォームシートに直径３ｍｍの孔を開孔率７％となるように機械的に穿孔加工し、次いで該浮遊層１ｂと表皮層１ａを構成するｅＰＴＦＥフィルムとをフレームボンディング加工により積層固定した。すなわち、ポリエチレンフォームシートを炎で炙り、その炎で炙った面にｅＰＴＦＥフィルムを圧着することにより両層を融着固定した。加工スピードは５ｍ／ｍｉｎとした。
【００４１】
なお本実施例で用いたｅＰＴＦＥフィルムの紫外線遮蔽率を紫外線カット素材の加工効果統一評価方法（日本化学繊維検査協会）により測定したところ８６％であった。
【００４２】
〔比較例１〕
上記実施例１に対する比較例１として上記浮遊層１ｂと同材質の古河電気工業株式会社製の独立気泡性ポリエチレンフォームシート（３０倍発泡品。厚み１０ｍｍ、クリーム色）のみを水蒸発防止用シートとして用いた。
【００４３】
以下に本発明による実施例１と比較例１の耐候性を比較評価した結果を示す。試験方法はＪＩＳ  Ｚ  ２３８１に基づく屋外暴露試験により、上記実施例１および比較例１による水蒸発防止用シートの試料を２年間の屋外に露呈して暴露試験を行った。その結果、２年後の各シートを観察したところ、比較例１のシートは、表面が脆化し、樹脂の劣化が著しく、強度の低下が顕著であったのに対し、実施例１の積層シートは表皮層１ａのｅＰＴＦＥフィルムに劣化は全く認められず、積層シートとしての強度低下もわずかであり、積層面での剥がれもなく良好な状態であった。
【００４４】
以上の結果から、本発明によればｅＰＴＦＥフィルムよりなる表皮層１ａの紫外線遮蔽効果により、ポリエチレンフォームシートよりなる浮遊層１ｂの紫外線による劣化が良好に防止され、浮遊層１ｂの耐候性を必要かつ充分なレベルにまで改善されることが確認できた。
【００４５】
【発明の効果】
以上説明したように、本発明の水蒸発防止用シートは、紫外線遮蔽効果と耐候性に優れ、かつ、通気性を有する多孔質フッ素樹脂シートよりなる表皮層１ａに、発泡シートよりなる浮遊層１ｂを融着により積層固定するものからなる。表皮層１ａはそれ自体耐候性に優れ紫外線を遮蔽するため、下層の浮遊層１ｂの発泡シートの紫外線劣化を防止することができ、同時に長期間の使用に耐えうる水蒸発防止用シートを提供する。また、表皮層は通気性を有するから、発泡シートにそれ自体通気性を有するもの若しくは非通気性であっても適度の貫通孔を設けることにより、空気透過性を有する水蒸発防止用シートを提供することができる。このため、本発明の水蒸発発防止シートによれば、水中の生態系の生存を維持しながら、空気透過と水蒸気透過のバランスの下に、ダム、貯水池等の水資源蒸発による水の逸失を防止することができる。
【図面の簡単な説明】
【図１】本発明による水蒸発防止用シートを貯水池に設置した状態の縦断面図。
【図２】その一部の拡大縦断面図。
【図３】水蒸発防止用シートの移動を防止する固定手段の一例の斜視図。
【図４】水蒸発防止用シートの固定用索条の止め具の変更例を示す斜視図。
【図５】上記止め具の他の変更例を示す断面図。
【図６】上記止め具の更に他の変更例を示す分解図。
【図７】水蒸発防止用シートをボート等で曳航している状態の斜視図。
【図８】その一部の拡大図。
【図９】隣り合う水蒸発防止用シートを連結する手段の一例を示す斜視図。
【図１０】その要部の拡大断面図。
【符号の説明】
１  水蒸発防止用シート
１ａ  表皮層
１ｂ  浮遊層
２  重錘
３  索条
４  止め具
Ａ  貯水池
【図１】
0003702323.tif 000002
【図２】
0003702323.tif 000003
【図３】
0003702323.tif 000004
【図４】
0003702323.tif 000005
【図５】
0003702323.tif 000006
【図６】
0003702323.tif 000007
【図７】
0003702323.tif 000008
【図８】
0003702323.tif 000009
【図９】
0003702323.tif 000010
【図１０】
0003702323.tif 000011